(57)【特許請求の範囲】
【請求項１】
Ｌ*ａ*ｂ*表色系による色相角が４５〜９５°であり、以下の方法により測定された波長６５０ｎｍにおける透明性が０．２〜０．６である、化粧料を評価又は選択する、化粧料の塗り方を練習する、或いは物体に取り付けて人の皮膚のように見せるために用いる擬似皮膚。
（透明性の測定方法）
分光測色計を用いて、入射／受光の向き（拡散光ｄ／８°）に設定し、以下の条件でサンプルの６５０ｎｍにおける反射率を測定する。
反射率（大）：照射領域を直径１１mmの円とし、測定領域をその内側の直径８mmの同心円とする。
反射率（小）：照射領域を直径４mmの円とし、測定領域を同じ直径４mmの円とする。
透明性は、以下の計算式から算出する。
【数１】
0005825820.tif 000014
【請求項２】
表面より第１層と第２層を有し、第１層が、厚さ１０〜１００μｍで、全透過率３５〜９５％であり、第２層が、厚さ３０μｍ〜１０ｍｍで、全透過率７〜５０％である請求項１記載の擬似皮膚。
【請求項３】
第１層の色相角が３０〜１１０°である請求項１又は２記載の擬似皮膚。
【請求項４】
第２層の色相角が４５〜９５°である請求項１〜３のいずれか１項記載の擬似皮膚。
【請求項５】
第１層の彩度が０〜６０である請求項１〜４のいずれか１項記載の擬似皮膚。
【請求項６】
第２層の彩度が１５〜４０である請求項１〜５のいずれか１項記載の擬似皮膚。
【請求項７】
第２層の下に、彩度が５以下の基層を有する請求項１〜６のいずれか１項記載の擬似皮膚。
【請求項８】
基層の明度が７０〜１００である請求項７記載の擬似皮膚。
【請求項９】
基層の全透過率が０〜９５％である請求項７又は８記載の擬似皮膚。
【請求項１０】
第１層のヘイズ値が８０〜９５であり、第２層のヘイズ値が８０〜１００である請求項１〜９いずれか1項記載の擬似皮膚。
【請求項１１】
様々な地域の多数の人間の肌について、分光測色計を用いて、Ｌ*ａ*ｂ*を求め、更に、請求項１記載の方法により測定される波長６５０ｎｍにおける透明性を求め、これらの値から人の肌を分類し、その分類に対応する同一のＬ*ａ*ｂ*及び透明性を有する請求項１〜１０のいずれか１項記載の擬似皮膚を作製し、これらを組み合わせた人種別擬似皮膚キット。
【請求項１２】
年代別の肌について、分光測色計を用いて、Ｌ*ａ*ｂ*を求め、更に、請求項１記載の方法により測定される波長６５０ｎｍにおける透明性を求め、これらの値を人の年代で分類し、その分類に対応する同一のＬ*ａ*ｂ*及び透明性を有する請求項１〜１０のいずれか１項記載の擬似皮膚を作製し、これらを組み合わせた年代別擬似皮膚キット。
【請求項１３】
請求項１〜１０のいずれか１項記載の擬似皮膚に化粧料を塗布し、その化粧料が作る化粧塗膜を評価する、化粧料の評価方法。
【請求項１４】
請求項１〜１０のいずれか１項記載の擬似皮膚に化粧料を塗布し、化粧料の塗布見本として使用する方法。
【請求項１５】
請求項１〜１０のいずれか１項記載の擬似皮膚のうち、化粧料を塗布される人の肌と類似の色相角及び透明性を有する擬似皮膚を用いて、メイクアップ化粧料を実際に塗布したときの見え方を確認することを特徴とするメイクアップ化粧料の選択方法。
【請求項１６】
人の肌について、分光測色計を用いて、Ｌ*ａ*ｂ*を求め、更に、請求項１記載の方法により測定される波長６５０ｎｍにおける透明性を求め、これらの値に類似した値をもつ擬似皮膚を示し、その人の皮膚の状態を説明する方法。
【請求項１７】
店頭でのデモンストレーション用である請求項１４〜１６のいずれか１項記載の方法。
【請求項１８】
請求項１〜１０のいずれか１項記載の擬似皮膚を物体に取り付け、物体の外観を人の皮膚のように見せる方法。
【発明の詳細な説明】
【技術分野】
【０００１】
本発明は、擬似皮膚に関する。
【背景技術】
【０００２】
化粧品開発のツールとして、化粧料の付き方や見え方の評価のために、擬似皮膚が使用されている。このような擬似皮膚について、人間の皮膚に近い表面形状や外観色を有するよう、種々検討がなされている。
例えば、弾性材により形成した弾性肉質層の表面に、軟弾性材製の皮膜部を形成し、この皮膜部の外面に、表面に梨地状の凹凸を形成したシリコーンゴム製の表皮部を形成した人体モデル用皮膚（特許文献１）、ゴム材料を主材として柔軟に且つ比較的肉厚に形成した真皮層と、該真皮層の上部に肉薄に積層されたウレタンエラストマーを主材とする表皮層とからなる人工皮膚（特許文献２）、相対的に耐久力が高く伸びの大きな第一のウレタン樹脂で形成し、内部に肌の色を表す着色剤層を挟み込んだ表面層と、第一のウレタン樹脂より相対的に軟質な第二のウレタン樹脂で形成される基層とよりなる人工皮膚モデル（特許文献３）などが知られている。
【０００３】
これらの技術により、擬似皮膚の表面形状や外観色を、人間の皮膚にある程度合わせることは可能であった。しかしながら、皮膚の質感に関わる因子の一つである透明性、具体的には、光が皮膚中に入って皮膚の中を移動し、再び皮膚の外へ光が出てくるという光の伝搬性（以後、透明性と言う）については検討されておらず、現在使用されている擬似皮膚は、外観色は人間の皮膚に近いが、透明感がなく見え方が不自然で、実際の皮膚とは質感が大きく違うものであった。このため、化粧料を塗布したときの見え方も、実際の皮膚に塗布したときの見え方と大きく違っていた。
【先行技術文献】
【特許文献】
【０００４】
【特許文献１】特開昭６２−１０９５０４号公報
【特許文献２】特開平３−１６５７７２号公報
【特許文献３】特開平１１−９３３９号公報
【発明の概要】
【発明が解決しようとする課題】
【０００５】
本発明は、透明性が高く、表面形状や外観色が人間の皮膚に近く、見え方が自然で皮膚に非常に近い質感を持つ擬似皮膚を提供することを課題とする。
【課題を解決するための手段】
【０００６】
本発明者らは、特定の色相角と透明性を有する擬似皮膚が、上記課題を解決するもので、化粧料を塗布した際の塗布膜の付き方や見え方を評価するために好適であることを見出した。
【０００７】
本発明は、Ｌ*ａ*ｂ*表色系（Ｄ６５光源）による色相角が４５〜９５°であり、以下の方法により測定された波長６５０ｎｍにおける透明性が０．２〜０．６である擬似皮膚を提供するものである。
（透明性の測定方法）
分光測色計を用いて、入射／受光の向き（拡散光ｄ／８°）に設定し、以下の条件でサンプルの６５０ｎｍにおける反射率を測定する。
反射率（大）：照射領域を直径１１mmの円とし、測定領域をその内側の直径８mmの同心円とする。
反射率（小）：照射領域を直径４mmの円とし、測定領域を同じ直径４mmの円とする。
透明性は、以下の計算式から算出する。
【０００８】
【数１】
0005825820.tif 000002
【０００９】
ここで、Ｌ*ａ*ｂ*表色系とは、１９７６年に国際照明委員会（Commission Internationale de l‘Eclairage）が色を数値で表す方法として制定したものである。
【００１０】
また、本発明は、様々な地域の多数の人間の肌について、分光測色計を用いて、Ｌ*ａ*ｂ*を求め、更に、前記方法により測定される波長６５０ｎｍにおける透明性を求め、これらの値から地域別、人種別に肌色と肌の透明性の分布を得、人の肌を分類し、その分類に対応する同一のＬ*ａ*ｂ*及び透明性を有する前記擬似皮膚を作製し、これらを組み合わせた人種別擬似皮膚キットを提供するものである。
【００１１】
また、本発明は、年代別の肌について、分光測色計を用いて、Ｌ*ａ*ｂ*を求め、更に、前記方法により測定される波長６５０ｎｍにおける透明性を求め、これらの値を人の年代で分類し、この分類に対応する同一のＬ*ａ*ｂ*及び透明性を有する前記擬似皮膚を作製し、これらを組み合わせた年代別擬似皮膚キットを提供するものである。
【００１２】
また、本発明は、前記擬似皮膚に化粧料を塗布し、その化粧料が作る化粧塗膜を評価する化粧料の評価方法を提供するものである。
【００１３】
また、本発明は、前記擬似皮膚に化粧料を塗布し、化粧料の塗布見本として使用する方法を提供するものである。
【００１４】
また、本発明は、化粧料を塗布される人の肌と類似の色相角及び透明性を有する擬似皮膚を用いて、メイクアップ化粧料を実際に塗布したときの見え方を確認することを特徴とするメイクアップ化粧料の選択方法を提供するものである。
【００１５】
また、本発明は、人の肌について、分光測色計を用いて、Ｌ*ａ*ｂ*を求め、更に、前記の方法により測定される波長６５０ｎｍにおける透明性を求め、これらの値に類似した値をもつ擬似皮膚を示し、その人の皮膚の状態を説明する方法を提供するものである。
【００１６】
また、本発明は、前記擬似皮膚を物体に取り付け、物体の外観を人の皮膚のように見せる方法を提供するものである。
【発明の効果】
【００１７】
本発明の擬似皮膚は、透明性が高く、表面形状や外観色が人間の皮膚に近く、見え方が自然な皮膚に近いものである。化粧料のつきや色評価などのためにも、好適に使用することができる。
【発明を実施するための形態】
【００１８】
本発明において、各測定値は、サンプルを白い台（Ｌ*値：９０〜９５、ａ*値：０．５〜１．５、ｂ*値：−５．０〜５．０、波長５５０ｎｍの反射率：８０〜９０）の上においた状態で、擬似皮膚サンプルの上部（表面又は、上層面方向）から測定器で５回測定し、その平均値を示すものである。
【００１９】
本発明の擬似皮膚は、Ｌ*ａ*ｂ*表色系（Ｄ６５光源）による色相角が４５〜９５°、好ましくは５５〜７５°のものである。色相角がこの範囲内であることにより、人間の皮膚に近い外観色が得られる。
色相角は、分光測色計によりａ*値及びｂ*値を測定し、表色系色度図を用いて求められる。
また、Ｌ*値は５５〜８０、ａ*値は５〜１５、ｂ*値は１５〜３５であるのが好ましい。
【００２０】
また、本発明の擬似皮膚は、前記方法により測定された波長６５０ｎｍにおける透明性が０．２〜０．６、好ましくは０．２〜０．４５のものである。
透明性がこの範囲内であることにより、擬似皮膚内に入った光が内部で散乱し、光の回り込みが感じられ、透明感があり、見え方が自然で、実際の皮膚に近い質感を持つ擬似皮膚を得ることができる。
【００２１】
透明性の測定は、より具体的には、以下のように行うことができ、下記式より、透明性を求めることができる。
測定装置として、分光測色計を用いることができる。例えば、分光測色計CM2600d（コニカミノルタ社製）、解析ソフトとしてKONICA Spectra Magic NXを用いて、ゼロ校正ボックス（分光測色計CM2600d付属品）、白色校正板（同付属品）及びサンプルの６５０ｎｍにおける反射率を、測定部にターゲットマスク大（同付属品：φ１１mm）及びターゲットマスク小（オリジナル品：φ４mm）を取り付けて測定し、以下の計算式により波長６５０ｎｍでの透明性を求める。ゼロ校正ボックスについて、ターゲットマスク（大）を用いて測定した６５０ｎｍにおける反射率をゼロ校正値（大）、ターゲットマスク（小）を用いて測定した６５０ｎｍにおける反射率をゼロ校正値（小）；白色校正板について、ターゲットマスク（大）を用いて測定した６５０ｎｍにおける反射率を白校正値（大）、ターゲットマスク（小）を用いて測定した６５０ｎｍにおける反射率を白校正値（小）；サンプルについて、ターゲットマスク（大）を用いて測定した６５０ｎｍにおける反射率をサンプル値（大）、ターゲットマスク（小）を用いて測定した６５０ｎｍにおける反射率をサンプル値（小）とする。
ここで、ターゲットマスク（小）とはターゲットマスク（大）のφ１１mmを黒い紙で外周を覆い、φ４mmの大きさに調整したものである。
【００２２】
【数２】
0005825820.tif 000003
【００２３】
本発明の擬似皮膚は、表面より第１層と第２層を有するものが好ましく、第１層及び第２層は、以下の条件を満たすものであるのが好ましい。
第１層は、厚さが１０〜１００μｍであるのが好ましく、更に３０〜１００μｍであるのが好ましく、第１層の厚さ方向から測定された全透過率は３５〜９５％、更に６５〜９５％であるのが好ましい。
また、第１層は、色相角が３０〜１１０°、更に５０〜１０５°であるのが好ましく、彩度が０〜６０、更に１〜４０であるのが好ましい。
更に、明度が６０〜９５であるのが好ましく、第１層の厚さ方向から測定されたヘイズ値は８０〜９５であるのが好ましい。
【００２４】
第２層は、第１層の表面とは反対側に接触しており、第１層より内側の層を示し、厚さが３０μｍ〜３０mm、更に１００μｍ〜１０mmであるのが好ましく、第２層の厚さ方向から測定された全透過率は７〜５０％、更に１５〜４０％であるのが好ましい。
また、第２層は、色相角が４５〜９５°、更に５５〜７５°であるのが好ましく、彩度が１５〜４０、更に２０〜３０であるのが好ましい。
更に、明度は５５〜８０であるのが好ましく、第２層の厚さ方向から測定されたヘイズ値は８０〜１００であるのが好ましい。
第２層は、２以上の層が積層したものであっても良く、その場合には、全体としての厚さ、全透過率、色相角、彩度が前記範囲であるのが好ましい。
なお、第１層と第２層の関係において、第２層の全透過率が小さいことが、自然な見え方をする観点で好ましい。
【００２５】
本発明の擬似皮膚は、第２層の下に、更に、彩度が５以下の基層を有することができる。基層の厚さは、１mm以上であるのが好ましく、使用性の観点から１〜１０mmであるのが好ましい。基層は、明度が７０〜１００、更に８０〜９８であるのが好ましく、全透過率が０〜９５％、更に４〜５０％であるのが、光を反射させ、第１層、第２層を明るく見せることができ、更に擬似皮膚全体の透明感を高めることができるので好ましい。
【００２６】
本発明において、全透過率とヘイズ値は、ヘイズメーターを用い、主波長５５０ｎｍにて、測定サンプルを直接測定部に貼り付けて、サンプル全体としての全透過率（Ｔｔ）と拡散透過率（Ｔｄ）を測定し、これらの値からヘイズ値（Ｈ）を求める。全透過率とヘイズ値は、それぞれ第１層（１０〜１００μｍ）全体の厚さ、第２層（３０μｍ〜３０mm）全体の厚さについて、そのままのものを用いて求めるものである。
【００２７】
本発明の擬似皮膚は、例えば、ウレタン樹脂、シリコーン樹脂、天然ゴム等のポリマーを基剤とし、これに着色顔料を配合することにより、製造することができる。擬似皮膚を構成する各層に用いるポリマーは、同一でも異なっていても良い。また、これらの混合物であっても良い。
また、着色顔料としては、赤酸化鉄、黄酸化鉄、黒酸化鉄、酸化チタン等を用いることができ、１種又は２種以上を組み合わせて用いることができる。また、予めポリオール等の溶剤に着色顔料を分散させたペースト状のものを用いることができる。
本発明においては、着色顔料の種類、組み合わせ、配合量等を調整することにより、目的の色相角、透明性を有する擬似皮膚を得ることができる。
擬似皮膚が第１層及び第２層を有する場合、着色顔料は、第１層中に０〜０．０７５質量％、更に０〜０．０１５質量％配合するのが好ましく、第２層中に０．０５〜０．４５質量％、更に０．１５〜０．２５質量％配合するのが好ましい。
また、着色顔料は、擬似皮膚全体（第１層及び第２層）として、０．０５〜０．５２５質量％、更に０．１５〜０．２５質量％配合するのが好ましい。
【００２８】
例えば、上記のような第１層、第２層を有する擬似皮膚の場合、より具体的には、以下のようにして製造される。
第１層は、皮膚の表皮層に対応するもので、肌のキメやシワを再現するため、皮膚表面の模様を示す凹凸を外側に設けるのが好ましい。外側の皮膚表面模様の形成には、実際の皮膚模様を再現する方法が好ましく、一般には次のような方法により行われる。すなわち、まず、例えば２液型又は３液型のシリコーン、２液型のポリエーテル、チオコールなどの精密印象材を用いて皮膚模様を印象採得した後（陰（凹）型の作成）、寸法安定性と細部再現性に優れた注型剤を流し込む（陽（凸）型の作成）。次いで、この凸型にシリコーン印象材のＲＴＶ型又は加熱キュアータイプのシリコーンを用いてマスターモデル（原型）を完成させる。ここで、皮膚模様の印象採得、注型剤による凸型の形成、シリコーンを利用するマスターモデルの形成等はいずれも常法に従って行えばよい。
【００２９】
このようにして得られたマスターモデルを、型枠内にセットし、このマスターモデル上に第１層を形成させる。第１層の形成は、種々の方法で行うことができる。例えば、第１層を形成するポリマーは、溶剤で希釈して、溶液又は分散液とし、マスターモデル上に塗布又は吹き付け法で噴射し、加熱キュアーさせて用いる方法や、ポリマーを常温で硬化させるスプレーエラストマーを用いる方法などが挙げられる。
第１層を形成後、第２層を形成するポリマーを注入し、第２層を形成させる。場合によっては、更に、第２層を形成後、基層を形成するポリマーを注入し、基層を形成させる。
【００３０】
更に、例えば、第１層を形成させた後、第１層及び第２層とは色の異なる一液型又は二液型のポリウレタン樹脂塗料等を塗布し、硬化させることにより、部分的又は全体の皮膚の色の調整を行うことができる。塗布方法としては、噴霧法、ハケ塗り法等の塗装方法を用いることができる。
部分的な着色を施すことにより、しみ、ソバカス、痣等の色むらを形成することができる。
【００３１】
本発明の擬似皮膚は、透明性が高く、表面形状や外観色が人間の皮膚に近く、見え方が自然で、皮膚に非常に近い質感を持つため、例えば、以下のような種々の用途に使用することができる。
【００３２】
本発明の擬似皮膚は、様々な地域の多数の人間の肌について、分光測色計を用いて、Ｌ*ａ*ｂ*を求め、更に、前記方法により測定される波長６５０ｎｍにおける透明性を求め、これらの値から地域別、人種別に肌色と肌の透明性の分布を得、人の肌を分類し、この分類に対応する同一のＬ*ａ*ｂ*及び透明性を有する前記擬似皮膚を作製し、これらを組み合わせた人種別擬似皮膚キットとして、適用することができる。
例えば、多数の日本人の肌の色相と透明性を測定し、色相と透明性の組み合わせより、数種に分類し、それぞれに対応する擬似皮膚を作成することにより、日本人全体の肌をカバーした擬似皮膚キットとすることができる。
【００３３】
また、本発明の擬似皮膚は、年代別の肌について、分光測色計を用いて、Ｌ*ａ*ｂ*を求め、更に、前記方法により測定される波長６５０ｎｍにおける透明性を求め、肌色と肌の透明性を人の年代で分類し、この分類に対応する同一のＬ*ａ*ｂ*及び透明性を有する前記擬似皮膚を作製し、これらを組み合わせた年代別擬似皮膚キットとして、適用することができる。
【００３４】
また、本発明の擬似皮膚は、当該擬似皮膚に化粧料を塗布し、得られた化粧塗膜を評価することにより、化粧料を評価するのに用いることができる。
これにより、メイクアップ化粧料の仕上がりや塗布膜を評価することができる。
【００３５】
また、本発明の擬似皮膚は、当該擬似皮膚に化粧料を塗布し、化粧料の塗布見本として使用することができる。
また、本発明の擬似皮膚は、化粧料を塗布される人の肌と類似の色相角及び透明性を有する擬似皮膚を用いて、メイクアップ化粧料を実際に塗布したときの見え方を確認することにより、メイクアップ化粧料を選択するのに用いることができる。
また、本発明の擬似皮膚は、人の肌について、分光測色計を用いて、Ｌ*ａ*ｂ*を求め、更に、前記の方法により測定される波長６５０ｎｍにおける透明性を求め、これらの値に類似した値をもつ擬似皮膚を示し、その人の皮膚の状態を説明するのに用いることができる。
【００３６】
これらの方法は、化粧料等を販売する際に、店頭でデモンストレーションするのに有用である。また、化粧料の塗り方の練習にも用いることができる。
また、本発明の擬似皮膚は、塗布した化粧料を、クレンジング溶液等で容易に拭き取ることができるので、繰り返し使用することができる。
【００３７】
また、本発明の擬似皮膚は、物体に取り付け、物体の外観を人の皮膚のように見せるために用いることができる。例えば、マネキン、ドール、人形、ロボット、ファントム、お面等の表面に貼り付けて、使用することができる。
第１層及び第２層を有する擬似皮膚を白色の物体に取り付けると、第２層の下に基層を有するのと同様の状態になる。
【実施例】
【００３８】
製造例１
（１）人肌の印象採得：
（ａ）印象をとる肌の部分をエチルアルコールなどできれいに拭き、汚れを除去する。
（ｂ）精密印象材（付加型シリコーンソフトボディタイプ、２液型）を練和し、採得すべき肌の部分の中心から円を描くように任意の大きさに塗布する。厚みは２mm前後が望ましい。
（ｃ）塗布した精密印象材はおよそ３分程度で硬化するので、これをゆっくり剥がして適当な大きさにカットして肌の陰（凹）型基盤とする。
【００３９】
（２）マスターモデルの作製：
（ａ）肌の陽（凸）型基盤の作成；
アクリル板でコア（型枠）を作り、下に上記（１）で肌の印象採得して得た肌の陰（凹）型基盤を張り合わせる。次に、注型用エポキシ主剤に硬化剤を加え、均一に練和し、十分に脱泡したものを上記コア（型枠）注入する。次いで、これを乾燥炉に入れ、４０℃で５〜７時間綮留し、硬化後型枠から外してエポキシ凸型基盤を得る。
【００４０】
（ｂ）マスターモデルの作製；
凸型と同様にアクリル板で任意の大きさのコア（型枠）を作り、凸型をセットした後ワックススペーサーを一層し、付加型シリコーンのヘビーボディタイプを圧入して、マスターモデルの概型印象を作製する。次いで、この概型印象が硬化した後、ワックススペーサーを除去し、この空隙に付加型シリコーンのソフトボディタイプを注入する。最後に、先の概型印象したヘビーボディタイプを、注意深く気泡を巻き込まないように圧入し、常温で１０分間程度保持し、硬化後、凸型基盤と離し、周辺部のバリを取ることにより、マスターモデルが得られた。
【００４１】
以下の実施例では、直径５０mmの円形の擬似皮膚を製造した。
実施例１
（ａ）流し込む材料の流動性と硬化を促進するため、マスターモデルを乾燥炉の中に入れ、約７０℃で５分間加温する。
（第１層の製造）
（ｂ）ポリプロピレングリコールとポリメチレンポリフェニルポリイソシアネートを反応させ、気泡がなくなるまで真空脱泡撹拌を行ない、ウレタンエラストマーを得た。このウレタンエラストマーをトルエンで希釈した後、温めたマスターモデル全体に、ガン吹きで均一にコーティングし、ドライヤーで乾燥させた（７０℃、５分間）。膜厚は約３０μmであった。
【００４２】
（第２層の製造）
（ｃ）ポリテトラメチレングリコールと硬化剤であるイソシアネートプレポリマー（ナフタレンジイソシアネート）を１：１の比率で混合し、更に、この樹脂全体に対して、０．２質量％に相当する顔料（赤酸化鉄：約０．００４質量部、黄酸化鉄：約０．０２２質量部、黒酸化鉄：約０．００２質量部、酸化チタン：約０．１７２質量部）を加え、約３分間、気泡がなくなるまで真空脱泡撹拌を行ない、ウレタンエラストマーを得た。
（ｄ）撹拌終了後、（ｃ）のウレタンエラストマー主剤と硬化剤を、大気中で（ｂ）で得たマスターモデルの注型部分にゆっくりと注入する。厚さを２mmとした。
（ｅ）注入後、型を乾燥炉に入れ、７０℃で１５分間綮留し、硬化させる。硬化した後、大気中で徐冷する。
【００４３】
（基層の製造）
（ｆ）ポリテトラメチレングリコールと硬化剤であるイソシアネートプレポリマー（ナフタレンジイソシアネート）を１：１の比率で混合し、更に、この樹脂全体に対して、１．２５質量％に相当する顔料（酸化チタン）を加え、約３分間、気泡がなくなるまで真空脱泡撹拌を行ない、ウレタンエラストマーを得た。
（ｇ）撹拌終了後、（ｆ）のウレタンエラストマーを、大気中で（ｅ）で得たマスターモデルの注型部分にゆっくりと注入する。厚さを３mmとした。
（ｈ）注入後、型を乾燥炉に入れ、７０℃で１５分間綮留し、硬化させる。硬化した後、大気中で徐冷する。
（ｉ）硬化徐冷後、脱型し、脱型後プレート辺縁部のバリをカットすることにより、擬似皮膚が完成した。
【００４４】
実施例２
（第１層の製造）
（ａ）流し込む材料の流動性と硬化を促進するため、マスターモデルを乾燥炉の中に入れ、約７０℃で５分間加温する。
（ｂ）ポリプロピレングリコールと、ポリメチレンポリフェニルポリイソシアネートを反応させ、更に、この樹脂全体に対して、０．０１３質量％に相当する顔料（黄酸化鉄）を加え、気泡がなくなるまで真空脱泡撹拌を行ない、ウレタンエラストマーとした。このウレタンエラストマーをトルエンで希釈した後、温めたマスターモデル全体に、ガン吹きで均一にコーティングし、ドライヤーで乾燥させた（７０℃、５分間）。膜厚は約３０μmであった。
【００４５】
（第２層の製造）
第２層の製造において、実施例１とは異なる混合比で組み合わせた赤酸化鉄、黄酸化鉄、黒酸化鉄、酸化チタンの顔料混合物０．２質量％を用いる以外は、全て実施例１と同様に製造した。
【００４６】
（基層の製造）
実施例１と同様に製造した。
以下、硬化徐冷後、脱型し、脱型後プレート辺縁部のバリをカットすることにより、擬似皮膚が完成した。
【００４７】
実施例３
（第１層の製造）
実施例２と同様に製造した。なお、膜厚は、約１００μmであった。
【００４８】
（第２層の製造）
第２層の製造において、実施例１とは異なる混合比で組み合わせた赤酸化鉄、黄酸化鉄、黒酸化鉄、酸化チタンの顔料混合物０．２質量％を用いた以外は、全て実施例１と同様に製造した。
【００４９】
（基層の製造）
実施例１と同様に製造した。
以下、硬化徐冷後、脱型し、脱型後プレート辺縁部のバリをカットすることにより、擬似皮膚が完成した。
【００５０】
実施例４
（第１層の製造）
第１層の製造において、顔料を、０．０２７質量％とする以外は、実施例２と同様に製造した。
（第２層の製造）
実施例１と同様に製造した。
（基層の製造）
実施例１と同様に製造した。
以下、硬化徐冷後、脱型し、脱型後プレート辺縁部のバリをカットすることにより、擬似皮膚が完成した。
【００５１】
実施例５
（第１層の製造）
実施例２と同様に製造した。
（第２層の製造）
第２層の製造において、実施例１とは異なる混合比で組み合わせた赤酸化鉄、黄酸化鉄、黒酸化鉄、酸化チタンの顔料混合物０．２２質量％を用いた以外は、全て実施例１と同様に製造した。
（基層の製造）
実施例１と同様に製造した。
以下、硬化徐冷後、脱型し、脱型後プレート辺縁部のバリをカットすることにより、擬似皮膚が完成した。
【００５２】
実施例６
（第１層の製造）
実施例１と同様に製造した。
（第２層の製造）
第２層の製造において、実施例１とは異なる混合比で組み合わせた赤酸化鉄、黄酸化鉄、黒酸化鉄、酸化チタンの顔料混合物０．２１質量％を用いた以外は、全て実施例１と同様に製造した。
（基層の製造）
実施例１と同様に製造した。
以下、硬化徐冷後、脱型し、脱型後プレート辺縁部のバリをカットすることにより、擬似皮膚が完成した。
【００５３】
実施例７
（第１層の製造）
実施例１と同様に製造した。
（第２層の製造）
第２層の製造において、実施例１とは異なる混合比で組み合わせた赤酸化鉄、黄酸化鉄、黒酸化鉄、酸化チタンの顔料混合物０．２８質量％を用いた以外は、全て実施例１と同様に製造した。
（基層の製造）
実施例１と同様に製造した。
以下、硬化徐冷後、脱型し、脱型後プレート辺縁部のバリをカットすることにより、擬似皮膚が完成した。
【００５４】
実施例８
（第１層の製造）
実施例１と同様に製造した。
（第２層の製造）
第２層の製造において、実施例１とは異なる混合比で組み合わせた赤酸化鉄、黄酸化鉄、黒酸化鉄、酸化チタンの顔料混合物０．３３質量％を用いた以外は、全て実施例１と同様に製造した。
（基層の製造）
実施例１と同様に製造した。
以下、硬化徐冷後、脱型し、脱型後プレート辺縁部のバリをカットすることにより、擬似皮膚が完成した。
【００５５】
実施例９
（第１層の製造）
実施例２と同様に製造した。
（第２層の製造）
第２層の製造において、顔料を含まないこと以外は、全て実施例１と同様に製造した。
（基層の製造）
実施例１と同様に製造した。
以下、硬化徐冷後、脱型し、脱型後プレート辺縁部のバリをカットすることにより、擬似皮膚が完成した。
【００５６】
実施例１０
（第１層の製造）
実施例２と同様に製造した。
（第２層の製造）
第２層の製造において、実施例１とは異なる混合比で組み合わせた赤酸化鉄、黄酸化鉄、黒酸化鉄、酸化チタンの顔料混合物０．０６６質量％を用いた以外は、全て実施例１と同様に製造した。
（基層の製造）
実施例１と同様に製造した。
以下、硬化徐冷後、脱型し、脱型後プレート辺縁部のバリをカットすることにより、擬似皮膚が完成した。
【００５７】
実施例１１
（第１層の製造）
実施例２と同様に製造した。
（第２層の製造）
第２層の製造において、実施例１とは異なる混合比で組み合わせた赤酸化鉄、黄酸化鉄、黒酸化鉄、酸化チタンの顔料混合物０．１３質量％を用いた以外は、全て実施例１と同様に製造した。
（基層の製造）
実施例１と同様に製造した。
以下、硬化徐冷後、脱型し、脱型後プレート辺縁部のバリをカットすることにより、擬似皮膚が完成した。
【００５８】
実施例１２
（第１層の製造）
実施例２と同様に製造した。
（第２層の製造）
第２層の製造において、実施例１とは異なる混合比で組み合わせた赤酸化鉄、黄酸化鉄、黒酸化鉄、酸化チタンの顔料混合物０．２質量％を用いた以外は、全て実施例１と同様に製造した。
（基層の製造）
実施例１と同様に製造した。
以下、硬化徐冷後、脱型し、脱型後プレート辺縁部のバリをカットすることにより、擬似皮膚が完成した。
【００５９】
実施例１３
（第１層の製造）
膜厚を１００μｍとする以外は、実施例１と同様に製造した。
（第２層の製造）
第２層の製造において、実施例１とは異なる混合比で組み合わせた赤酸化鉄、黄酸化鉄、黒酸化鉄、酸化チタンの顔料混合物０．３３質量％を用いた以外は、全て実施例１と同様に製造した。
（基層の製造）
実施例１と同様に製造した。
以下、硬化徐冷後、脱型し、脱型後プレート辺縁部のバリをカットすることにより、擬似皮膚が完成した。
【００６０】
実施例１４
（第１層の製造）
（ａ）流し込む材料の流動性と硬化を促進するため、マスターモデルを乾燥炉の中に入れ、約７０℃で５分間加温する。
（ｂ）ポリプロピレングリコールと、ポリメチレンポリフェニルポリイソシアネートとを反応させ、更に、この樹脂全体に対して、０．００１２質量％に相当する顔料（黄酸化鉄）を加え、気泡がなくなるまで真空脱泡撹拌を行ない、ウレタンエラストマーとした。このウレタンエラストマーをトルエンで希釈した後、温めたマスターモデル全体に、ガン吹きで均一にコーティングし、ドライヤーで乾燥させ（７０℃、５分間）、ウレタン膜の表層部コーティングを行った。膜厚は約１００μmであった。
【００６１】
（第２層の製造）
実施例１と同様に製造した。
（基層の製造）
（ｃ）ウレタンエラストマー主剤であるポリオール（ポリテトラメチレングリコール）と硬化剤であるイソシアネートプレポリマー（ナフタレンジイソシアネート）を１：１の比率で混合し、更に、この樹脂全体に対して、１．２２５質量％に相当する酸化チタン及び０．０１２５質量％に相当するカーボンブラックを加え、約３分間、気泡がなくなるまで真空脱泡撹拌を行ない、ウレタンエラストマーを得た。
（ｄ）撹拌終了後、（ｃ）のウレタンエラストマー主剤と硬化剤を、大気中でマスターモデルの注型部分にゆっくりと注入する。厚さを３mmとした。
（ｅ）注入後、型を乾燥炉にいれ、７０℃で１５分間綮留し、硬化させる。硬化した後、大気中で徐冷する。
（ｆ）硬化徐冷後、脱型後プレート辺縁部のバリをカットすることにより、擬似皮膚が完成した。
【００６２】
実施例１５
（第１層の製造）
実施例１４と同様に製造した。
（第２層の製造）
第２層の製造において、実施例１とは異なる混合比で組み合わせた赤酸化鉄、黄酸化鉄、黒酸化鉄、酸化チタンの顔料混合物０．２質量％を用いる以外は、全て実施例１と同様に製造した。
（基層の製造）
基層の製造において、樹脂全体に対して、１．２質量％に相当する酸化チタン及び０．０２５質量％に相当するカーボンブラックを加える以外は、全て実施例１４と同様に製造した。
以下、硬化徐冷後、脱型し、脱型後プレート辺縁部のバリをカットすることにより、擬似皮膚が完成した。
【００６３】
実施例１６
（第１層の製造）
実施例１４と同様に製造した。
（第２層の製造）
第２層の製造において、実施例１とは異なる混合比で組み合わせた赤酸化鉄、黄酸化鉄、黒酸化鉄、酸化チタンの顔料混合物０．２質量％を用いた以外は、全て実施例１と同様に製造した。
（基層の製造）
実施例１と同様に製造した。
以下、硬化徐冷後、脱型し、脱型後プレート辺縁部のバリをカットすることにより、擬似皮膚が完成した。
【００６４】
実施例１７
（第１層の製造）
実施例１４と同様に製造した。
（第２層の製造）
第２層の製造において、実施例１とは異なる混合比で組み合わせた赤酸化鉄、黄酸化鉄、黒酸化鉄、酸化チタンの顔料混合物０．２質量％を用いた以外は、全て実施例１と同様に製造した。
（基層の製造）
基層の製造において、樹脂全体に対して、１．２４７５質量％に相当する酸化チタン及び０．００１２５質量％に相当するカーボンブラックを加える以外は、全て実施例１４と同様に製造した。
以下、硬化徐冷後、脱型し、脱型後プレート辺縁部のバリをカットすることにより、擬似皮膚が完成した。
【００６５】
実施例１８
（第１層の製造）
実施例２と同様に製造した。
（第２層の製造）
実施例１と同様に製造した。
以下、硬化徐冷後、脱型し、脱型後プレート辺縁部のバリをカットすることにより、擬似皮膚が完成した。
【００６６】
実施例１９
（第１層の製造）
実施例２と同様に製造した。厚さは５０μｍである。
（第２層の製造）
実施例１と同様に製造した。
以下、硬化徐冷後、脱型し、脱型後プレート辺縁部のバリをカットすることにより、擬似皮膚が完成した。
【００６７】
実施例２０
（第１層の製造）
実施例２と同様に製造した。厚さは１００μｍである。
（第２層の製造）
実施例１と同様に製造した。
以下、硬化徐冷後、脱型し、脱型後プレート辺縁部のバリをカットすることにより、擬似皮膚が完成した。
【００６８】
比較例１
頬部肌模型（２０代〜４０代）：バイオスキン（株式会社ビューラックス製）
【００６９】
試験例１
実施例１〜２０及び比較例１の擬似皮膚について、Ｌ*値、ａ*値、ｂ*値、色相角及び波長６５０ｎｍにおける透明性を測定した。結果を表１〜３に示す。
【００７０】
（測定方法）
各測定はすべて、サンプルを白い台（Ｌ*値：９０〜９５、ａ*値：０．５〜１．５、ｂ*値：−５．０〜５．０、波長５５０ｎｍの反射率：８０〜９０）の上においた状態で、サンプルの上部（表面又は、上層面方向）から測定器で５回測定し、その平均値を求めた。
【００７１】
（１）表色系Ｌ*ａ*ｂ*の測定（Ｄ６５光源）：
測定装置として分光測色計CM2600ｄ（コニカミノルタ社製）、解析ソフトとしてKONICA Spectra Magic NXを用いて、測定部にターゲットマスク大（CM2600ｄ付属品：φ１１mm）を取り付けて測定する。
色相角は、上記方法で、ａ*値及びｂ*値を測定し、表色系色度図を用いて求める。
【００７２】
（２）透明性の測定：
測定装置として分光測色計CM2600ｄ（コニカミノルタ社製）、解析ソフトとしてKONICA Spectra Magic NXを用いて、ゼロ校正ボックス（CM2600ｄ付属品）、白色校正板（CM2600ｄ付属品）及びサンプルの６５０ｎｍにおける反射率を、測定部にターゲットマスク大（CM2600ｄ付属品：φ１１mm）及びターゲットマスク小（オリジナル品：φ４mm）を取り付けて測定し、以下の計算式により波長６５０ｎｍでの透明性を求める。ゼロ校正ボックスについて、ターゲットマスク（大）を用いて測定した６５０ｎｍにおける反射率をゼロ校正値（大）、ターゲットマスク（小）を用いて測定した６５０ｎｍにおける反射率をゼロ校正値（小）；白色校正板について、ターゲットマスク（大）を用いて測定した６５０ｎｍにおける反射率を白校正値（大）、ターゲットマスク（小）を用いて測定した６５０ｎｍにおける反射率を白校正値（小）；サンプルについて、ターゲットマスク（大）を用いて測定した６５０ｎｍにおける反射率をサンプル値（大）、ターゲットマスク（小）を用いて測定した６５０ｎｍにおける反射率をサンプル値（小）とする。
ここで、ターゲットマスク小とはターゲットマスク大のφ１１mmを黒い紙で外周を覆いφ４mmの大きさに調整したものである。
【００７３】
【数３】
0005825820.tif 000004
【００７４】
【表１】
0005825820.tif 000005
【００７５】
【表２】
0005825820.tif 000006
【００７６】
【表３】
0005825820.tif 000007
【００７７】
試験例２
実施例１、２、３、１５及び１８の擬似皮膚について、各層の厚さ、全透過率、ヘイズ値、彩度、色相角及び明度を測定した。結果を表４〜８に示す。
なお、それぞれの層の厚さは、デジタルノギスにて測定した。
【００７８】
（測定方法）
各測定はすべて、サンプルを白い台（Ｌ*値：９０〜９５、ａ*値：０．５〜１．５、ｂ*値：−５．０〜５．０、波長５５０ｎｍの反射率：８０〜９０）の上においた状態で、サンプルの上部（表面又は、上層面方向）から測定器で５回測定し、その平均値を求めた。
【００７９】
（１）表色系Ｌ*ａ*ｂ*の測定（Ｄ６５光源）：
測定装置として分光測色計CM2600ｄ（コニカミノルタ社製）、解析ソフトとしてKONICA Spectra Magic NXを用いて、測定部にターゲットマスク大（CM2600ｄ付属品：φ１１mm）を取り付けて測定する。
彩度は、上記方法で、ａ*値及びｂ*値を測定し、ａ*値の２乗とｂ*値の２乗の和の平方根で求める。
色相角は、上記方法で、ａ*値及びｂ*値を測定し、表色系色度図を用いて求める。
明度は、上記方法で、Ｌ*値を求めた。
【００８０】
（２）全透過率とヘイズ値：
擬似皮膚の第１層と第２層を切り分け、全透過率とヘイズ値を求めた。
すなわち、全透過率とヘイズ値は、HAZEMETER  HM-１５０（Murakami Color Resarch Laboratory）を用い、測定サンプルを直接測定部に貼り付けて、主波長５５０ｎｍにて、サンプル全体としての全透過率（Ｔｔ）と拡散透過率（Ｔｄ）を測定し、これらの値から以下の計算式よりヘイズ値（Ｈ）を求める。全透過率とヘイズ値は、それぞれ第１層（１０μｍ〜１００μｍ）全体、第２層（３０μｍ〜３０mm）全体について、そのままのものを用いて求める。
【００８１】
【数４】
0005825820.tif 000008
【００８２】
【表４】
0005825820.tif 000009
【００８３】
【表５】
0005825820.tif 000010
【００８４】
【表６】
0005825820.tif 000011
【００８５】
【表７】
0005825820.tif 000012
【００８６】
【表８】
0005825820.tif 000013
【００８７】
実施例２１（日本人女性肌対象の擬似皮膚キット）
日本人女性（２０代〜６０代）のＬ*ａ*ｂ*値を求め、肌色、透明性の視点から一般的日本人女性の肌質を示す擬似皮膚キットを作成した。
Ｌ*：６０〜７０
ａ*：６〜１３
ｂ*：１５〜３０
透明性：０．２４〜０．４５
擬似皮膚キット：実施例１、５、６、７、８、１５、１６
【００８８】
実施例２２（年代別の擬似皮膚キット）
日本人の女性（３０代〜５０代）のＬ*ａ*ｂ*値を求め、肌の透明性の視点から年代別に擬似皮膚キットを作成した。
３０代：透明性０．３３〜０．４５
４０代：透明性０．２９〜０．３５
５０代：透明性０．２４〜０．３１
【００８９】
（年代別擬似皮膚キット）
３０代擬似皮膚キット：実施例１，１２，１４，１６
４０代擬似皮膚キット：実施例１、２，３、４
５０代擬似皮膚キット：実施例２、７，８、１３
【００９０】
実施例２３（化粧料の評価方法）
以下のパウダーファンデーション１〜３を常法により調製し、擬似皮膚を用いて、化粧料の評価を行なった。
（パウダーファンデーション１）
（１）タルク                                  残量（質量％）
（２）マイカ                              ２０．０
（３）ウレタン粉体                          ４．０
（４）ナイロン粉体                          ４．０
（５）酸化チタン                          １０．０
（６）酸化鉄黄                              ３．０
（７）酸化鉄赤                              １．０
（８）酸化鉄黒                              ０．３
（９）ポリプロピレングリコール              ６．０
（10）スクワラン                            ３．０
（11）パラメトキシケイ皮酸２−エチルヘキシ  ２．７    
合計                                    １００．０
【００９１】
（パウダーファンデーション２）
（１）タルク                                  残量（質量％）
（２）マイカ                              ２０．０
（３）ウレタン粉体                          ４．０
（４）ナイロン粉体                          ４．０
（５）酸化チタン                            ８．０
（６）酸化鉄黄                              ３．３
（７）酸化鉄赤                              １．１
（８）酸化鉄黒                              ０．４
（９）ポリプロピレングリコール              ６．０
（10）スクワラン                            ３．０
（11）パラメトキシケイ皮酸２−エチルヘキシ  ２．７    
合計                                    １００．０
【００９２】
（パウダーファンデーション３）
（１）タルク                                  残量（質量％）
（２）マイカ                              ２０．０
（３）ウレタン粉体                          ４．０
（４）ナイロン粉体                          ４．０
（５）酸化チタン                          １２．０
（６）酸化鉄黄                              ２．７
（７）酸化鉄赤                              ０．９
（８）酸化鉄黒                              ０．２
（９）ポリプロピレングリコール              ６．０
（10）スクワラン                            ３．０
（11）パラメトキシケイ皮酸２−エチルヘキシ  ２．７    
合計                                    １００．０
【００９３】
パウダーファンデーション１を実施例１の擬似皮膚と比較例１の擬似皮膚に塗布し、透明性を測定すると、実施例１は０．３０であるのに対して、比較例１は０となる。実際３０代の女性（透明性０．３３）にファンデーション１を塗布して透明性を測定すると０．３１となる。この結果、実施例１は、実際に人に塗布した様に見えることがわかった。一方、比較例１は不自然な見え方となり、化粧料の評価にはあまり適さないことがわかった。
次に、ファンデーション１〜３を実施例１の擬似皮膚に塗布し、その見え方を専門パネラーが評価した。この結果、ファンデーション１は自然な見え方がすること、ファンデーション２は薄づき感のある見え方がすること、ファンデーション３は厚塗り感のある見え方がすること、がわかった。
【００９４】
実施例２４（化粧料の塗布見本）
実施例１の擬似皮膚にファンデーション１〜３を塗布し、カバー力の異なるファンデーションの見本とした。
【００９５】
実施例２５（化粧料の選択方法）
３０代の女性（Ｌ*値６０．０、ａ*値９．８、ｂ*値１７．３、透明性０．３３）に、実施例１の擬似皮膚にファンデーション１〜３をそれぞれ塗布した塗布見本を見せ、自分の好みのカバー力になるファンデーションを選択してもらった。
【００９６】
実施例２６（皮膚の状態を説明する方法）
特定の日本人女性の肌のＬ*ａ*ｂ*と透明性を測定し、この値に近い擬似皮膚を示した。日本人女性擬似皮膚キット及び日本人女性年代別擬似皮膚キットにおいて、どのような位置付けになるか。そのことからどのような状態になっているかを説明した。
【００９７】
実施例２７（デモンストレーション方法）
店頭で、実施例２４〜２６の方法を行った。
【００９８】
実施例２８（皮膚のように見せる方法）
白いプラスチックでできたマネキンの顔面部に実施例１の擬似皮膚を貼り付け、見た目が人間の皮膚に近い印象をもつものを作製した。